(57)【要約】【解決手段】合成石英ガラスブロックを用意する工程と、前記合成石英ガラスブロックの任意の面とそれに対向する面の２面に所定の液体を塗る工程と、これらの面の一方から入射し、他方から出射する光により複屈折率分布を測定する工程と、得られた複屈折率分布に基づき、ガラスブロックの良否の選別を行うに当たり、前記ブロックから得られる基板の有効範囲に相当する前記ブロック上の有効範囲内に複屈折率の最大値がない複屈折率分布を有する場合を良と判定する工程と、前記選別を行う工程後、良と判定されたブロックを板状に切断し、得られた板体を加工する工程とを含む合成石英ガラス基板の製造方法。【効果】本発明によれば、特にＡｒＦエキシマレーザー用等に使用されるフォトマスク用合成石英ガラス基板用としてそれぞれのグレードに好適な基板を製造工程の比較的早い段階で選別することができるため、生産性、経済性に優れる。【選択図】なし【特許請求の範囲】
【請求項１】
合成石英ガラスブロックを用意する工程と、
前記合成石英ガラスブロックの任意の面とそれに対向する面の２面について、複屈折率を測定する波長における透過率が９９．０％／ｍｍ以上である液体を塗る工程と、
一方の塗布面から入射し、他方の塗布面から出射する光により合成石英ガラスブロックの複屈折率分布を測定する工程と、
得られた複屈折率分布に基づき、合成石英ガラスブロックの良否の選別を行うに当たり、前記合成石英ガラスブロックから得られる合成石英ガラス基板の有効範囲に相当する前記合成石英ガラスブロック上の有効範囲内に複屈折率の最大値がない複屈折率分布を有する場合を良と判定する工程と、
前記選別を行う工程後、良と判定された合成石英ガラスブロックを板状に切断し、得られた合成石英ガラス板体を加工する工程と
を含む合成石英ガラス基板の製造方法。
【請求項２】
前記選別を行う工程において、合成石英ガラス基板の複屈折率規格をαｎｍ／ｃｍ以下とした場合、ブロックから板状に切り出される合成石英ガラス基板の有効範囲に相当する範囲の複屈折率の最大値が２．０αｎｍ／ｃｍ以下である場合を良と判定する請求項１記載の製造方法。
【請求項３】
前記合成石英ガラス板体を研削又はラップ加工工程、粗研磨工程、最終精密研磨工程を施すようにした請求項１又は２記載の製造方法。
【請求項４】
合成石英ガラスブロックを用意する工程と、
前記合成石英ガラスブロックを板状に切断し、前記合成石英ガラス板体の任意の面とそれに対向する面の２面について、複屈折率を測定する波長における透過率が９９．０％／ｍｍ以上である液体を塗る工程と、
一方の塗布面から入射し、他方の塗布面から出射する光により合成石英ガラス板体の複屈折率分布を測定する工程と、
得られた複屈折率分布に基づき、合成石英ガラス板体の良否の選別を行うに当たり、前記合成石英ガラス板体から得られる合成石英ガラス基板の有効範囲に相当する前記合成石英ガラス板体上の有効範囲内に複屈折率の最大値がない複屈折率分布を有する場合を良と判定する工程と、
前記選別を行う工程後、良と判定された合成石英ガラス板体を加工する工程と
を含む合成石英ガラス基板の製造方法。
【請求項５】
前記合成石英ガラス板体の厚さが、最終精密研磨工程後の合成石英ガラス基板の板厚より１０μｍ〜１ｍｍ厚い請求項４記載の製造方法。
【請求項６】
前記選別を行う工程において、合成石英ガラス基板の複屈折率規格をαｎｍ／ｃｍ以下とした場合、合成石英ガラス基板の有効範囲に相当する範囲の複屈折率の最大値が１．５αｎｍ／ｃｍ以下である場合を良と判定する請求項４又は５記載の製造方法。
【請求項７】
前記良と判定された合成石英ガラス板体を研削又はラップ加工工程、粗研磨工程、最終精密研磨工程を施すようにした請求項４〜６のいずれか１項記載の製造方法。
【請求項８】
前記液体を塗布する面の粗さ（Ｓａ）が、１ｍｍ以下であることを特徴とする請求項１〜７のいずれか１項記載の合成石英ガラス基板の製造方法。
【請求項９】
前記液体の屈折率と合成石英ガラスの屈折率との差が、±０．１５の範囲であることを特徴とする請求項１〜８のいずれか１項記載の合成石英ガラス基板の製造方法。
【請求項１０】
前記液体が、水、１価アルコール、多価アルコール、アルデヒド、ケトン、カルボン酸、炭化水素及びこれらの水溶液から選ばれる液体であることを特徴とする請求項１〜９のいずれか１項記載の合成石英ガラス基板の製造方法。
【請求項１１】
前記液体が、分子量２００以上の多価アルコールであることを特徴とする請求項１〜１０のいずれか１項記載の合成石英ガラス基板の製造方法。
【請求項１２】
前記液体の蒸気圧が、２５℃、１０１．３ｋＰａにおいて３．２ｋＰａより小さいことを特徴とする請求項１〜１１のいずれか１項記載の合成石英ガラス基板の製造方法。
【発明の詳細な説明】
【技術分野】
【０００１】
本発明は、主に半導体関連電子材料のうち、最先端用途の半導体関連電子材料の製造に用いられるナノインプリント用マスク基板、液晶パネルディスプレイ用フォトマスク基板、また、エキシマレーザー用、特にＡｒＦエキシマレーザー用、更にはＡｒＦ液浸技術等のフォトマスク用の合成石英ガラス基板の製造方法に関する。
【背景技術】
【０００２】
近年、超ＬＳＩの高集積化に伴う露光パターンの微細化が進み、回路パターンを半導体ウェーハ上に描画するリソグラフィ装置（ステッパー装置）においても、露光光源はより短波長化が求められてきている。この結果、露光装置の光源として、従来のＫｒＦエキシマレーザー（波長２４８ｎｍ）からＡｒＦエキシマレーザー（波長１９３ｎｍ）が主流となり、近年ではＡｒＦエキシマレーザーの液浸露光が実用化されている。
【０００３】
ＡｒＦ液浸世代のフォトリソグラフィ技術において、フォトマスク用基板の複屈折率制御が重要になってきている。また、フォトリソグラフィ技術では、ＡｒＦエキシマレーザーを光源とし、フォトマスク用基板を介して偏光照明を当てることで、ウェーハ上のレジスト膜を感光させ、フォトマスクパターンを転写する方式が採用されている。その際、より微細なパターンの転写を行うために、コントラストを向上させることが重要となる。コントラスト向上に影響を与えるフォトマスク用基板の因子として、高平坦性や複屈折率が挙げられる。複屈折率は石英ガラスの残留歪み等により現れるが、この複屈折率が高い場合、ＡｒＦ液浸露光装置の光の過光性が乱れ、露光性能の低下が生じる。
【０００４】
このような理由からフォトリソグラフィ用合成石英ガラス基板の複屈折率を制御する研究が活発に行われている。例えば、特許文献１（特開２００６−２５１７８１号公報）には、合成石英ガラス製基板と、当該基板の表面に積層された遮光膜を備え、露光波長が２００ｎｍ以下の半導体デバイス製造技術に用いられるマスクブランクスであって、前記マスクブランクスの複屈折率が、波長１９３ｎｍで基板厚み当たり１ｎｍ以下であることを特徴とするマスクブランクスが記載されている。特許文献２（特開２００６−２７３６５９号公報）には、波長６３３ｎｍにおける複屈折率が平均で０．３ｎｍ／ｃｍ以下である合成石英ガラスの製造方法が記載されている。特許文献３（特開２０１１−０２６１７３号公報）には、合成石英ガラスブロック中の主面全面の複屈折率の最大値が２ｎｍ／ｃｍ以下であることを特徴とする合成石英ガラスの熱処理方法が記載されている。
【０００５】
また、ナノインプリントリソグラフィに使用されるガラス基板についても高形状精度を持つ基板が求められている。ナノインプリントとは、微細な凹凸パターンを樹脂に押し付けて転写する技術で、転写されるパターンの解像度はモールド上の凹凸の解像度に依存する。そのため、微細パターンを描画する基板は、高い形状精度が求められる。前述の通り、複屈折率は石英ガラスの残留歪み等により現れるが、この複屈折率が高い場合、ナノインプリント用基板として必要な形状加工の前後で残留応力の影響により、基板表面の平坦度や平行度に大きな変化が生じ、露光時の焦点ずれや転写時のパターンずれが生じるおそれがある。この問題を解決するために、特許文献４（特開２０１２−０３２７８６号公報）では、基板全体の複屈折率量の最大値が３ｎｍ／ｃｍ以下の半導体用合成石英ガラス基板について記載されている。
【０００６】
その他、半導体、ディスプレイ部材等の製造工程で使用される露光装置等の様々な装置に組み込まれる合成石英ガラス部材にも、また高い純度と精度が求められる。
【先行技術文献】
【特許文献】
【０００７】
【特許文献１】特開２００６−２５１７８１号公報
【特許文献２】特開２００６−２７３６５９号公報
【特許文献３】特開２０１１−０２６１７３号公報
【特許文献４】特開２０１２−０３２７８６号公報
【発明の概要】
【発明が解決しようとする課題】
【０００８】
特許文献１〜４における複屈折率測定方法は、いずれの場合も合成石英ガラス基板を研磨し、鏡面になった状態で測定されている。これは合成石英ガラス基板表面が光を透過する状態でないと複屈折率が測定できないと考えられてきたためである。
【０００９】
一方、前述の通り、フォトマスク用合成石英ガラス基板やナノインプリント用ガラス基板に求められる規格としては、複屈折率以外にも高平坦性や無欠陥性が挙げられる。このことから、平坦度や欠陥の規格を満たすように合成石英ガラス基板の研磨工程を工夫して仕上げたとしても、最終的に複屈折率が所望の範囲内に入っていないと、不良基板となってしまう。このことは高いコストをかけて高平坦かつ無欠陥の表面を作り込んだ手間が無駄になってしまい、生産性が低くなる問題が生じてしまうものである。
【００１０】
本発明は、上記事情に鑑みなされたものであり、エキシマレーザー用、特にＡｒＦエキシマレーザー用、更にはＡｒＦ液浸技術等にも使用されるレチクル、フォトマスク用合成石英ガラス基板、及びナノインプリント用石英モールド基板等の合成石英ガラス基板として好適な低複屈折率性、高平坦性、低欠陥性の優れた基板の生産性を高め、経済的に製造できる合成石英ガラス基板の製造方法を提供することを目的とする。
【課題を解決するための手段】
【００１１】
本発明者らは、上記目的を達成するため鋭意検討した結果、合成石英ガラスブロック又はこれを板状に切断した合成石英ガラス板体の任意の面とそれに対向する面の２面について、特定の液体を塗り、一方の塗布面から入射し、他方の塗布面から出射する光により合成石英ガラス等の複屈折率を測定し、得られた複屈折率分布に基づいて、合成石英ガラス等の良否の選別を行うことにより、合成石英ガラス基板製造工程の比較的早い段階において複屈折率に関する物性により良否を選別することができ、合成石英ガラス基板の生産性を高め、経済的に製造できることを見出し、本発明をなすに至った。
【００１２】
従って、本発明は以下の合成石英ガラス基板の製造方法を提供するものである。
〔１〕
合成石英ガラスブロックを用意する工程と、
前記合成石英ガラスブロックの任意の面とそれに対向する面の２面について、複屈折率を測定する波長における透過率が９９．０％／ｍｍ以上である液体を塗る工程と、
一方の塗布面から入射し、他方の塗布面から出射する光により合成石英ガラスブロックの複屈折率分布を測定する工程と、
得られた複屈折率分布に基づき、合成石英ガラスブロックの良否の選別を行うに当たり、前記合成石英ガラスブロックから得られる合成石英ガラス基板の有効範囲に相当する前記合成石英ガラスブロック上の有効範囲内に複屈折率の最大値がない複屈折率分布を有する場合を良と判定する工程と、
前記選別を行う工程後、良と判定された合成石英ガラスブロックを板状に切断し、得られた合成石英ガラス板体を加工する工程と
を含む合成石英ガラス基板の製造方法。
〔２〕
前記選別を行う工程において、合成石英ガラス基板の複屈折率規格をαｎｍ／ｃｍ以下とした場合、ブロックから板状に切り出される合成石英ガラス基板の有効範囲に相当する範囲の複屈折率の最大値が２．０αｎｍ／ｃｍ以下である場合を良と判定する〔１〕記載の製造方法。
〔３〕
前記合成石英ガラス板体を研削又はラップ加工工程、粗研磨工程、最終精密研磨工程を施すようにした〔１〕又は〔２〕記載の製造方法。
〔４〕
合成石英ガラスブロックを用意する工程と、
前記合成石英ガラスブロックを板状に切断し、前記合成石英ガラス板体の任意の面とそれに対向する面の２面について、複屈折率を測定する波長における透過率が９９．０％／ｍｍ以上である液体を塗る工程と、
一方の塗布面から入射し、他方の塗布面から出射する光により合成石英ガラス板体の複屈折率分布を測定する工程と、
得られた複屈折率分布に基づき、合成石英ガラス板体の良否の選別を行うに当たり、前記合成石英ガラス板体から得られる合成石英ガラス基板の有効範囲に相当する前記合成石英ガラス板体上の有効範囲内に複屈折率の最大値がない複屈折率分布を有する場合を良と判定する工程と、
前記選別を行う工程後、良と判定された合成石英ガラス板体を加工する工程と
を含む合成石英ガラス基板の製造方法。
〔５〕
前記合成石英ガラス板体の厚さが、最終精密研磨工程後の合成石英ガラス基板の板厚より１０μｍ〜１ｍｍ厚い〔４〕記載の製造方法。
〔６〕
前記選別を行う工程において、合成石英ガラス基板の複屈折率規格をαｎｍ／ｃｍ以下とした場合、合成石英ガラス基板の有効範囲に相当する範囲の複屈折率の最大値が１．５αｎｍ／ｃｍ以下である場合を良と判定する〔４〕又は〔５〕記載の製造方法。
〔７〕
前記良と判定された合成石英ガラス板体を研削又はラップ加工工程、粗研磨工程、最終精密研磨工程を施すようにした〔４〕〜〔６〕のいずれかに記載の製造方法。
〔８〕
前記液体を塗布する面の粗さ（Ｓａ）が、１ｍｍ以下であることを特徴とする〔１〕〜〔７〕のいずれかに記載の合成石英ガラス基板の製造方法。
〔９〕
前記液体の屈折率と合成石英ガラスの屈折率との差が、±０．１５の範囲であることを特徴とする〔１〕〜〔８〕のいずれかに記載の合成石英ガラス基板の製造方法。
〔１０〕
前記液体が、水、１価アルコール、多価アルコール、アルデヒド、ケトン、カルボン酸、炭化水素及びこれらの水溶液から選ばれる液体であることを特徴とする〔１〕〜〔９〕のいずれかに記載の合成石英ガラス基板の製造方法。
〔１１〕
前記液体が、分子量２００以上の多価アルコールであることを特徴とする〔１〕〜〔１０〕のいずれかに記載の合成石英ガラス基板の製造方法。
〔１２〕
前記液体の蒸気圧が、２５℃、１０１．３ｋＰａにおいて３．２ｋＰａより小さいことを特徴とする〔１〕〜〔１１〕のいずれかに記載の合成石英ガラス基板の製造方法。
【発明の効果】
【００１３】
本発明によれば、エキシマレーザー用、特にＡｒＦエキシマレーザー用、更にはＡｒＦ液浸技術等にも使用されるレチクル、フォトマスク用合成石英ガラス基板用としてそれぞれのグレードに好適な基板を合成石英ガラス基板の製造工程の比較的早い段階である研削工程等の加工工程前において選別することができるため、合成石英ガラス基板の生産性を高め、経済的に製造できる方法を提供することが可能となる。
【図面の簡単な説明】
【００１４】
【図１】本発明における合成石英ガラス基板の製造工程の一例を示すフロー図である。
【図２】本発明における合成石英ガラス基板の製造工程の別の一例を示すフロー図である。
【発明を実施するための形態】
【００１５】
以下、本発明について、図１のフロー図に従って更に詳しく説明する。
合成石英ガラスは、シラン化合物やシロキサン化合物等のシリカ原料化合物を酸水素火炎によって気相加水分解又は酸化分解して生じるシリカ微粒子をターゲット上に堆積させてガラス化することにより製造することができる。この場合、シリカ微粒子をターゲット上に堆積させると共に、これを溶融ガラス化する直接法や、発生したシリカ微粒子をターゲット上に堆積後、加熱ガラス化する間接法のいずれの方法によっても製造することができる。得られたガラスインゴットは、真空溶解炉にて、例えば高純度カーボン製の型材を使用し、温度１，７００〜１，９００℃で３０〜１２０分間保持して、所望の形状の合成石英ガラスブロックに熱間成型する。合成石英ガラスブロックの形状は、四角形、長方形、円形のいずれでもよく、大きさは、直径もしくは縦横がそれぞれ１５０〜３００ｍｍ、厚さが１０〜５００ｍｍであることが好ましい。
次いで、得られた合成石英ガラスブロックの複屈折率を測定するため、合成石英ガラスブロックの任意の面とそれに対向する面の２面に所用の液体を塗布する。
【００１６】
また、本発明では図２に示すように、上記合成石英ガラスブロックの他、この合成石英ガラスブロックをワイヤーソー等で切断し、板状にした後に、次の工程の所定の液体を塗る工程に供してもよい。ブロックの状態で測定するよりもこれを切断した後の合成石英ガラス板体の複屈折率分布を測定した方が、ラップされ、鏡面化された後の最終製品の複屈折率をより正確に予想することができる。この場合の板厚は、ラップされ、鏡面化された後の最終製品の板厚規格が基準となる。好ましくは最終製品の所望の板厚より１０μｍ〜１ｍｍ厚い板厚、より好ましくは５０〜５００μｍ厚い板厚である。厚すぎると最終製品の複屈折率との誤差が大きくなったり、最終製品に加工するまでに多くの取り代をとらなければならず手間がかかったり、取り代分の原材料が無駄になったりする場合がある。薄すぎると最終製品になった時に切断時やラップ時の加工歪みが残り、欠陥不合格が多くなる場合がある。
【００１７】
本発明は、いわゆる６インチ基板［（１５２ｍｍ±０．２ｍｍ）×（１５２ｍｍ±０．２ｍｍ）×（６．３５ｍｍ±０．１ｍｍ）］や、いわゆる９インチ基板［（２２８ｍｍ±０．２ｍｍ）×（２２８ｍｍ±０．２ｍｍ）×（６．３５ｍｍ±０．１ｍｍ）］の加工製造工程として好適に適用できる。また、基板の材質は、合成石英ガラスが好適である。
【００１８】
合成石英ガラスブロック又は合成石英ガラス板体の液体を塗布する面は、液体を塗布することで光が透過する程度の粗面が好ましい。具体的な液体を塗布する面の粗さ（Ｓａ）は、好ましくは１ｍｍ以下、より好ましくは０．０１μｍ＜Ｓａ≦１ｍｍ、更に好ましくは０．１μｍ＜Ｓａ≦１００μｍ、特に好ましくは０．５μｍ＜Ｓａ≦５０μｍの粗面である。面粗さが０．０１μｍより小さいと鏡面に近くなり、そもそも液体を塗らなくても光を透過するためである。一方、面粗さがＳａ＞１ｍｍの面では液体を塗っても液体が表面の凹凸を埋めきれず、表面形状の影響を受け、入射面や出射面で光の乱反射が生じて正確な複屈折率分布を測定できないおそれがある。
【００１９】
液体を塗布する面の粗さの測定方法は、原子間力顕微鏡（ＡＦＭ）や触診式粗さ計等の接触式のものや、レーザー干渉計や白色光干渉計等の非接触式の測定機を用いて測定することができる。測定範囲は、２次元の面で測定する場合、好ましくは１μｍ角から１ｍｍ角の間、より好ましくは１０μｍ角から１００μｍ角の間である。１次元の長さで測定する場合、１０μｍから１０ｍｍの間、より好ましくは１００μｍから１ｍｍの間である。測定範囲が狭すぎると正確な粗さが算出されず、広すぎると測定に時間がかかること、うねりや平坦度を測定していることになってしまい、液体を塗布して光の透過性が上がるかどうかを判断する基準として不適切になってしまう場合がある。
【００２０】
次に、合成石英ガラスブロック又は合成石英ガラス板体の任意の面とそれに対向する面の２面について液体を塗布する工程において用いられる液体は、複屈折率分布を測定する波長の透過率が、９９．０％／ｍｍ以上、好ましくは９９．５％／ｍｍ以上、より好ましくは９９．９％／ｍｍ以上である。液体の透過率が９９．０％／ｍｍ未満である場合、即ち、液体が不純物として色素や異物を含んでいる場合や、液体の物質自体が吸収を持つ場合、散乱によって受光部に到達する光量が下がったり、液体を透過する際に偏光状態が乱れたりして合成石英ガラスブロック又は合成石英ガラス板体の複屈折率分布が正確に測れない場合がある。
【００２１】
一般に、物質の屈折率は波長によって変化し、波長が短くなると屈折率は大きくなる傾向がある。合成石英ガラスの屈折率は波長６３３〜１９３ｎｍの範囲で１．４５７〜１．５６１となる。合成石英ガラスの屈折率と塗布する液体の屈折率の差は、正確な複屈折率分布の取得の観点から、好ましくは複屈折率分布を測定する波長の合成石英ガラスの屈折率±０．１５（−０．１５〜＋０．１５）、より好ましくは±０．１０（−０．１０〜＋０．１０）、更に好ましくは±０．０５（−０．０５〜＋０．０５）の範囲である。
【００２２】
塗布する液体としては、水；炭素数１〜１２の１価アルコール；エチレングリコール、ジエチレングリコール、トリエチレングリコール、プロピレングリコール、１，３−ブチレングリコール、テトラメチレングリコール、グリセリン、ポリエチレングリコール、フェノール等の多価アルコール；ジメチルエーテル、メチルエチルエーテル、ジエチルエーテル、テトラヒドロフラン、２，５−ジメチルフラン、ベンゾフラン、ジベンゾフラン等のエーテル；アセトアルデヒド、プロピオンアルデヒド、ベンズアルデヒド等のアルデヒド；アセトン、メチルエチルケトン、ジエチルケトン、シクロヘキサノン等のケトン；炭素数１〜８の飽和脂肪酸、オレイン酸、リノール酸、リノレン酸等のカルボン酸；炭素数５〜１７の直鎖アルカン等の炭化水素；及びこれらの物質を含む液体が挙げられる。これら液体は取り扱いが比較的簡便であり、純度等の保証された市販の試薬として入手しやすいことから、常に安定した品質が期待できる。このような液体は塗布しても合成石英ガラスの複屈折率特性に影響しにくい、もしくは影響が常に一定であり影響を考慮しやすいと考えられる。これらの中でも、好ましくは分子量１００以上の多価アルコール、更に好ましくは分子量もしくはゲルパーミエーションクロマトグラフィー（ＧＰＣ）によるポリスチレン換算重量平均分子量が２００〜２，０００の多価アルコールが、粗面のガラス表面に塗布するのに適度な粘度であり、水により容易に洗浄可能なことから除去性も高いので好ましい。分子量の高いポリマー等の多価アルコールは粘度が高い傾向にあり、表面に塗布した際、面上に留まりやすい。例えば、光を入射又は出射する面が下方側に来た場合であっても表面が塗れた状態を維持することができ、安定して合成石英ガラスブロック又は合成石英ガラス板体の複屈折率分布測定を行うことができる。
【００２３】
塗布する液体の蒸気圧は、複屈折率分布測定中に合成石英ガラスブロック又は合成石英ガラス板体の表面が乾いて光が透過しなくなり、正確な複屈折率分布が測定できなくなることを防ぐ観点から、低いことが好ましい。通常、測定条件である２５℃、１０１．３ｋＰａにおいて好ましくは３．２ｋＰａ未満、より好ましくは１．４ｋＰａ未満である。
【００２４】
合成石英ガラスブロック又は合成石英ガラス板体の任意の面とそれに対向する面の２面について液体を塗布する方法は、例えば上記液体を刷毛で塗布したり、スプレーで吹き付けたり、スピンコーターで塗布する等の方法により可能である。なお、塗布工程は、液体の乾燥によって正確な複屈折率分布が測定できなくなるのを防ぐ観点から、次工程の複屈折率分布を測定する工程と併せて、なるべく素早く行うことが好ましい。
【００２５】
次に、得られた任意の面とそれに対向する面の２面について液体が塗布された合成石英ガラスブロック又は合成石英ガラス板体について、一方の塗布面から入射し、他方の塗布面から出射する光により複屈折率分布を測定する。複屈折率分布の測定はいかなる方法でもよいが、高精度であることが望まれることから、例えば、光ヘテロダイン法による共通光路干渉計と、フーリエ解析法によるデータ処理及びＸＹスキャンステージから構成されるＵＮＩＯＰＴ社製の複屈折率測定装置ＡＢＲ−１０Ａや、光学系に光弾性変調法を採用し、光源として１５７ｎｍ、１９３ｎｍ、６３３ｎｍ等の複数のラインナップを持つＨＩＮＤＳ社製のＥｘｉｃｏｒシリーズ及び光源部にＬＥＤ照明と円偏光フィルタ、受光部に偏光フィルタ集積素子とＣＣＤカメラを組み合わせた（株）フォトニックラティス製ＷＰＡ−１００等を使用することができる。
【００２６】
具体的には、ＡＢＲ−１０ＡやＥｘｉｃｏｒのようにレーザーを光源とする測定機であれば、レーザーのスポット径がおよそφ１ｍｍ未満とごく狭く、一回の測定毎に断面としてレーザースポットの範囲であって、ガラス中のレーザーの光路となった部分の複屈折率値と主軸方位を求めることができる。このような測定機でガラス中の任意の範囲内の複屈折率値を求めようとする場合、例えば、ガラス表面の任意の範囲内（例えば１４０ｍｍ×１４０ｍｍ範囲）の中で範囲の端を含むように任意の測定ピッチをＸ，Ｙ方向両方に設定して（例えばＸ方向１０ｍｍピッチ、Ｙ方向１０ｍｍピッチ）、測定位置を定め、測定して得られたデータ点（例えば２２５点）のそれぞれについて複屈折率値と主軸方位を求める。その中から任意の範囲内のそのガラス中の複屈折率の最大値、最小値、平均値、分布、主軸方位の分布等のデータを取得することができる。
【００２７】
一方、ＷＰＡ−１００のような受光部の偏光フィルタ集積素子を用いてＬＥＤ照明エリア内の複屈折率を一括で測定する方式の測定機であれば、ＣＣＤカメラと合成石英ガラスの距離や集積素子の分解能にもよるが、ＬＥＤ照明エリア内に入るガラスに対して、ガラス表面をＸ，Ｙ両方向に連続する任意の矩形範囲（例えば、縦横０．１〜１０ｍｍ範囲）に分割して、それぞれの微細エリアの複屈折率値と主軸方位が求められる。即ち、それぞれのエリアを断面として光が通ってきたガラス中の複屈折率値と主軸方位を求めることができる。その中から評価したい任意の範囲を設定し、その範囲内に入る前記微細エリアのそれぞれの複屈折率値と主軸方位を評価することで、そのガラス中の複屈折率の最大値、最小値、平均値、分布、主軸方位の分布等のデータを取得することができる。
【００２８】
続く良否の選別を行う工程は、上記の方法により測定した複屈折率分布に基づき、合成石英ガラスブロック又は合成石英ガラス板体から得られる合成石英ガラス基板の有効範囲に相当する範囲の複屈折率の最大値から判定する。得られる合成石英ガラス基板の有効範囲に相当する範囲角内に複屈折率の最大値がない（範囲角内より外側に複屈折率の最大値がある）複屈折率分布の場合、外周部を研削加工することで、有効範囲に相当する範囲の複屈折率値に影響を与え、範囲角内の複屈折率値が低減する傾向がある。これは、研削加工がブロックに存在する残留応力に影響を与え、ブロックの応力バランスが変化するためであると考えられる。
例えば１８７ｍｍ×１８７ｍｍの合成石英ガラスブロックであれば、得られる合成石英ガラス基板の有効範囲（１３２ｍｍ×１３２ｍｍ）に相当する範囲角内に複屈折率の最大値がない（範囲角内より外側に複屈折率の最大値がある）複屈折率分布の場合、合成石英ガラス基板の複屈折率規格をαｎｍ／ｃｍ以下（例えば２ｎｍ／ｃｍ以下）とした場合、得られる合成石英ガラス基板（１５２ｍｍ×１５２ｍｍ）の有効範囲（１３２ｍｍ×１３２ｍｍ）に相当する範囲の複屈折率の最大値が２．０α（４）ｎｍ／ｃｍ以下の合成石英ガラスブロックを良として選別することで、複屈折率の最大値が２ｎｍ／ｃｍ以下の合成石英ガラス基板を高取得率で得ることができる。
一方、得られる合成石英ガラス基板の有効範囲（１３２ｍｍ×１３２ｍｍ）に相当する範囲内に複屈折率値の最大値がある複屈折率分布を有する場合、研削加工後に複屈折率値が低減せず、高複屈折率部位として残留する。このため、選別時の閾値をα（２）ｎｍ／ｃｍ以下に設定しなければ複屈折率の最大値が２ｎｍ／ｃｍ以下の合成石英ガラス基板を高取得率で得ることができない。
合成石英ガラス基板の複屈折率規格がαｎｍ／ｃｍ以下であれば、合成石英ガラスブロックの場合は、前記選別を行う工程において、得られる複屈折率分布による選別が良の場合、ブロックから得られる合成石英ガラス基板の有効範囲に相当する範囲の複屈折率の最大値が２．０αｎｍ／ｃｍ以下、より好ましくは１．５αｎｍ／ｃｍ以下、更に好ましくは１．０αｎｍ／ｃｍ以下である場合を良と判定することが好ましい。一方、合成石英ガラス板体の場合は、複屈折率分布による選別が良の場合は、得られる合成石英ガラス基板の有効範囲に相当する範囲の複屈折率の最大値が、１．５αｎｍ／ｃｍ以下、より好ましくは１．２５αｎｍ／ｃｍ以下、更に好ましくは１．０αｎｍ／ｃｍ以下である場合を良と判定することが好ましい。
【００２９】
なお、ＡｒＦ液浸世代用のフォトマスク用合成石英ガラス基板用の規格として複屈折率の最大値が２ｎｍ／ｃｍ以下の合成石英ガラス基板が求められているが、合成石英ガラスブロック又は合成石英ガラス板体のときに測定した値と、鏡面に加工された後の合成石英ガラス基板で測定した値とはある程度誤差が生じる。そのため、粗面のブロック又は粗面の板体で測定した複屈折率値の閾値を低く設定すると、鏡面の合成石英ガラス基板で測定した場合に複屈折率２ｎｍ／ｃｍ以下となる基板までも良品からはじいてしまい、原料を無駄にしてしまう可能性がある。一方、閾値を高く設定すると鏡面に加工された後の合成石英ガラス基板で測定した場合に２ｎｍ／ｃｍを超えてしまう規格外の基板が多くなり、そういった規格外基板に対して平坦度や欠陥を作り込むための手間をかけてしまうことが多くなり、生産性が悪化する場合がある。
【００３０】
前述の説明で、複屈折率の規格αが２ｎｍ／ｃｍの場合に、合成石英ガラスブロックの測定時に最大値が２．０α（４）ｎｍ／ｃｍで選別したのに対して、鏡面に加工された合成石英ガラス基板では２ｎｍ／ｃｍで合否判定すると記載した。閾値に差があるのは合成石英ガラスブロックの複屈折率分布から、切り出される合成石英ガラス基板の複屈折率値を正確に予想することが難しく、誤差を考慮しているためである。ブロックは基板に比べて厚みがあるため、厚み方向に複屈折率のバラツキがあった場合、ブロックの複屈折率値は厚さ方向の平均値となってしまう。そのため、切り出された合成石英ガラス基板は、基板間で値にバラツキが生じる場合がある。加えて、ブロックの段階で基板の有効範囲と同範囲と想定される範囲の複屈折率分布を測定し、基板の複屈折率値を予想するが、数ｍｍ程度誤差が出る場合がある。更に、液体の塗り方が不均一な場合や、液体の屈折率と石英ガラスの屈折率の差が±０．１５の範囲になるように選んでも、わずかな誤差が生じる等、様々な要因があり、ブロックの複屈折率分布から、切り出される合成石英ガラス基板の複屈折率値を正確に予想することは難しい。
【００３１】
そのため、原材料が貴重な場合や、原材料費が比較的高い場合等は、原材料を無駄にしないために、研磨加工されて鏡面化された合成石英ガラス基板の合否判定の閾値より、ブロックでの選別の閾値をやや高めに設定しておくことが好ましい。一方、原材料の作製が比較的容易な場合や、原材料費が比較的安く、相対的に加工工程のコストの方が高くなる場合（例えば、平坦度や欠陥に要求される規格が高い場合）、基板の複屈折率合否判定選別閾値に比べてブロックの複屈折率の選別閾値を厳しくして、最終的に得られる製品基板における複屈折率の規格による選別の合格率を上げ、加工工程のコストをできるだけ抑えるようなフローを設計することもできる。
【００３２】
一方、製品に要求される複屈折率の規格が緩く、閾値を高く設定できる場合は基板間のバラツキ等による合成石英ガラスブロックの複屈折率測定値と基板の複屈折率測定値間の誤差を考慮し、ほぼ全数の基板が合格するようにブロックの選別閾値について余裕をもって低く設定しても十分な歩留まりが確保できると考えられる。このような場合は、手間をかけて基板で全数測定するよりもブロックで測定した値でブロックごとに合否判定してしまうやり方も考えられる。この方が測定回数も少なくて済み、経済的である。
【００３３】
このようにして選定工程を経た後、合成石英ガラスブロックの場合、良と判定された合成石英ガラスブロックについて複屈折率分布の測定を行うために塗布した液体を除去後、板状に切断し、合成石英ガラス板体を得る。合成石英ガラス板体の場合は同様に塗布した液体を除去したものに対し、研削又はラップ加工工程、粗研磨工程、最終精密研磨工程を行って、合成石英ガラス基板を得る。これらの各研磨工程は従来から採用されてきた通常の方法で行うことができ、これにより、例えば表面粗度Ｒａ０．０５〜１ｎｍで、複屈折率が２ｎｍ／ｃｍ以下の合成石英ガラス基板を製造することができる。
【００３４】
本発明は、合成石英ガラス基板の加工製造工程の比較的早い段階において複屈折率分布選別を行うことにより、特にＡｒＦエキシマレーザー用、更にはＡｒＦ液浸技術等にも使用されるレチクル、フォトマスク用合成石英ガラス基板の製造において次のような利点が見込まれる。フォトマスク用合成石英ガラス基板用のそれぞれのグレードに好適な基板、即ち、各物性に高品質が要求される規格の厳しいフォトマスク用合成石英ガラス基板であって、例えば、複屈折率２ｎｍ／ｃｍ、平坦度０．３μｍ、欠陥として０．１μｍを超える異物がない表面が要求される基板と、比較的規格が緩いフォトマスク用合成石英ガラス基板であって、例えば、複屈折率不問、平坦度０．８μｍ、欠陥として１．０μｍを超える異物がない表面が要求される基板等を作り分ける際に、後の工程で研削又はラップ加工工程、粗研磨工程、最終精密研磨工程を通って精密に鏡面化されたガラス基板へと加工される原材料の段階、即ち合成石英ガラスブロックや合成石英ガラスブロックから板状に切り出される板体の段階で複屈折率選別することにより、例えば複屈折率２ｎｍ／ｃｍの規格に入ることが予想される良品の原材料についてのみ平坦度や欠陥規格の作り込みを行い、複屈折率が規格に入らないと予想される原材料への過度の作り込みを避けることができるため、フォトマスク用合成石英ガラス基板の生産性を高め、経済的に製造することが可能となる。
【実施例】
【００３５】
以下、本発明の詳細について更に実施例により説明するが、本発明はこれらの実施例に
より限定されるものではない。
【００３６】
［実施例１］
縦×横×厚さが１８７ｍｍ×１８７ｍｍ×５０ｍｍ、表面の面粗さ（Ｓａ）が２．０μｍである合成石英ガラスブロックを用意した。合成石英ガラスブロックの対向する１８７ｍｍ×１８７ｍｍの２面について、ポリエチレングリコール（ＰＥＧ）（和光純薬工業（株）製、ポリエチレングリコール４００）を刷毛により満遍なく塗り、光が塗布面から入射し、他方の塗布面から出射する状態とした。続いて（株）フォトニックラティス製の複屈折率測定装置（ＷＰＡ−１００）にて、波長５４３ｎｍにおけるＰＥＧ塗布面の複屈折率分布を室温（２５℃）で測定した。合成石英ガラスブロックの複屈折率分布は、複屈折率の最大値が１５２×１５２ｍｍ角内より外側にあり、後の工程で切り出される６インチ基板（１５２×１５２ｍｍ角）の有効範囲（１３２×１３２ｍｍ角）に相当する合成石英ガラスブロック上の有効範囲内に複屈折率の最大値がないことを確認した。なお、この合成石英ガラスブロックの複屈折率値は１３２×１３２ｍｍ角内の最大値に１．４８を乗じ、波長１９３ｎｍにおける複屈折率値に換算した。換算後の合成石英ガラスブロックの複屈折率の最大値は４．１ｎｍ／ｃｍであった。得られた合成石英ガラスブロックは複屈折率２ｎｍ／ｃｍ規格品種向けとして加工することとした。
【００３７】
その後、ブロックよりスライス基板を切り出し、ラップ加工工程、硬質ウレタン研磨布と酸化セリウム系研磨剤を用いた両面研磨機を用いた粗研磨工程、スェード系研磨布とコロイダルシリカ系研磨剤を用いた両面研磨機を用いた最終精密研磨工程を経て精密鏡面の６インチ角の厚み６．３５ｍｍの合成石英ガラス基板６枚を得た。
得られた合成石英ガラス基板について、１枚毎に有効範囲（１３２×１３２ｍｍ角）内の複屈折率を測定した。結果、波長１９３ｎｍにおける複屈折率の最大値は１．３、１．７、１．５、１．８、１．８、２．６ｎｍ／ｃｍであり、６枚中５枚を２ｎｍ／ｃｍ規格品種として取得することができた。
【００３８】
［実施例２］
縦×横×厚さが１８７ｍｍ×１８７ｍｍ×５０ｍｍ、表面の面粗さ（Ｓａ）が２．０μｍである合成石英ガラスブロックを用意した。合成石英ガラスブロックの対向する１８７ｍｍ×１８７ｍｍの２面について、ＰＥＧを刷毛により満遍なく塗り、光が塗布面から入射し、他方の塗布面から出射する状態とした。続いて波長５４３ｎｍにおけるＰＥＧ塗布面の複屈折率分布を室温（２５℃）で測定した。合成石英ガラスブロックの複屈折率分布は、複屈折率の最大値が１５２×１５２ｍｍ角内より外側にあり、後の工程で切り出される６インチ基板（１５２×１５２ｍｍ角）の有効範囲（１３２×１３２ｍｍ角）に相当する合成石英ガラスブロック上の有効範囲内に複屈折率の最大値がないことを確認した。なお、この合成石英ガラスブロックの複屈折率値は１３２×１３２ｍｍ角内の最大値に１．４８を乗じ、波長１９３ｎｍにおける複屈折率値に換算した。換算後の合成石英ガラスブロックの複屈折率の最大値は２．３ｎｍ／ｃｍであった。得られた合成石英ガラスブロックは複屈折率２ｎｍ／ｃｍ規格品種向けとして加工することとした。
【００３９】
その後、ブロックよりスライス基板を切り出し、ラップ加工工程、硬質ウレタン研磨布と酸化セリウム系研磨剤を用いた両面研磨機を用いた粗研磨工程、スェード系研磨布とコロイダルシリカ系研磨剤を用いた両面研磨機を用いた最終精密研磨工程を経て精密鏡面の６インチ角の厚み６．３５ｍｍの合成石英ガラス基板６枚を得た。
得られた合成石英ガラス基板について、１枚毎に有効範囲（１３２×１３２ｍｍ角）内の複屈折率を測定した。結果、波長１９３ｎｍにおける複屈折率の最大値は、１．０、０．９、１．２、１．４、１．４、１．２ｎｍ／ｃｍであり、６枚中６枚を２ｎｍ／ｃｍ規格品種として収率１００％で取得することができた。
【００４０】
［実施例３］
縦×横×厚さが２６０ｍｍ×２６０ｍｍ×５０ｍｍ、表面の面粗さ（Ｓａ）が２．０μｍである合成石英ガラスブロックを用意した。合成石英ガラスブロックの対向する２６０×２６０ｍｍの２面について、ＰＥＧを刷毛により満遍なく塗り、光が塗布面から入射し、他方の塗布面から出射する状態とした。続いて波長５４３ｎｍにおけるＰＥＧ塗布面の複屈折率分布を室温（２５℃）で測定した。
合成石英ガラスブロックの複屈折率分布は、複屈折率の最大値が２２８×２２８ｍｍ角内より外側にあり、後の工程で切り出される９インチ基板（２２８×２２８ｍｍ角）の有効範囲（２０８×２０８ｍｍ角）に相当する合成石英ガラスブロック上の有効範囲内に複屈折率の最大値がないことを確認した。なお、この合成石英ガラスブロックの複屈折率値は２０８×２０８ｍｍ角内の最大値に１．４８を乗じ、波長１９３ｎｍにおける複屈折率値に換算した。換算後の合成石英ガラスブロックの複屈折率の最大値は２．４ｎｍ／ｃｍであった。得られた合成石英ガラスブロックは複屈折率２ｎｍ／ｃｍ規格品種向けとして加工することとした。
【００４１】
その後、ブロックよりスライス基板を切り出し、ラップ加工工程、硬質ウレタン研磨布と酸化セリウム系研磨剤を用いた両面研磨機を用いた粗研磨工程、スェード系研磨布とコロイダルシリカ系研磨剤を用いた両面研磨機を用いた最終精密研磨工程を経て精密鏡面の９インチ角の厚み６．３５ｍｍの合成石英ガラス基板６枚を得た。
得られた合成石英ガラス基板について、１枚毎に有効範囲（２０８×２０８ｍｍ角）内の複屈折率を測定した。結果、波長１９３ｎｍにおける複屈折率の最大値は、１．９、１．６、１．５、１．７、１．８、１．２ｎｍ／ｃｍであり、６枚中６枚を２ｎｍ／ｃｍ規格品種として収率１００％で取得することができた。
【００４２】
［実施例４］
縦×横×厚さが１５２ｍｍ×１５２ｍｍ×６．９０ｍｍ、表面の面粗さ（Ｓａ）が１．５μｍである合成石英ガラス板体を用意した。合成石英ガラス板体の対向する１５２ｍｍ×１５２ｍｍの２面について、ＰＥＧを刷毛により満遍なく塗り、光が塗布面から入射し、他方の塗布面から出射する状態とした。続いて波長５４３ｎｍにおけるＰＥＧ塗布面の複屈折率分布を室温（２５℃）で測定した。合成石英ガラス板体の複屈折率分布は、複屈折率の最大値が１４０×１４０ｍｍ角内より外側にあり、後の工程で得られる６インチ基板（１５２×１５２ｍｍ角）の有効範囲（１３２×１３２ｍｍ角）に相当する合成石英ガラス板体上の有効範囲内に複屈折率の最大値がないことを確認した。なお、この合成石英ガラス板材の複屈折率値は１３２×１３２ｍｍ角内の最大値に１．４８を乗じ、波長１９３ｎｍにおける複屈折率値に換算した。換算後の合成石英ガラス板体の複屈折率の最大値は４．８ｎｍ／ｃｍであった。この結果から、合成石英ガラス板体は複屈折率５ｎｍ／ｃｍ規格品種向けとして加工することとした。
【００４３】
その後、ラップ加工工程、硬質ウレタン研磨布と酸化セリウム系研磨剤を用いた両面研磨機を用いた粗研磨工程、スェード系研磨布とコロイダルシリカ系研磨剤を用いた両面研磨機を用いた最終精密研磨工程を経て精密鏡面の６インチ角の厚み６．３５ｍｍの合成石英ガラス基板を得た。
得られた合成石英ガラス基板について、有効範囲（１３２×１３２ｍｍ角）内の複屈折率を測定した。結果、波長１９３ｎｍにおける複屈折率の最大値は、４．７ｎｍ／ｃｍであり、５ｎｍ／ｃｍ規格品種として取得することができた。
【００４４】
［実施例５］（不良と判定する場合）
縦×横×厚さが１８７ｍｍ×１８７ｍｍ×５０ｍｍ、表面の面粗さ（Ｓａ）が２．０μｍである合成石英ガラスブロックを用意した。合成石英ガラスブロックの対向する１８７ｍｍ×１８７ｍｍの２面について、ＰＥＧを刷毛により満遍なく塗り、光が塗布面から入射し、他方の塗布面から出射する状態とした。続いて波長５４３ｎｍにおけるＰＥＧ塗布面の複屈折率分布を室温（２５℃）で測定した。合成石英ガラスブロックの複屈折率分布は後の工程で切り出される６インチ基板（１５２×１５２ｍｍ角）の有効範囲（１３２×１３２ｍｍ）に相当する合成石英ガラスブロック上の有効範囲内に複屈折率の最大値があることを確認した。なお、この合成石英ガラスブロックの複屈折率値は１３２×１３２ｍｍ角内の最大値に１．４８を乗じ、波長１９３ｎｍにおける複屈折率値に換算した。換算後の合成石英ガラスブロックの複屈折率の最大値は３．２ｎｍ／ｃｍであった。
【００４５】
その後、ブロックよりスライス基板を切り出し、ラップ加工工程、硬質ウレタン研磨布と酸化セリウム系研磨剤を用いた両面研磨機を用いた粗研磨工程、スェード系研磨布とコロイダルシリカ系研磨剤を用いた両面研磨機を用いた最終精密研磨工程を経て精密鏡面の６インチ角の厚み６．３５ｍｍの合成石英ガラス基板６枚を得た。
得られた合成石英ガラス基板について、１枚毎に有効範囲（１３２×１３２ｍｍ角）内の複屈折率を測定した。結果、波長１９３ｎｍにおける複屈折率の最大値はそれぞれ２．９、３．５、３．３、２．７、３．３、２．８ｎｍ／ｃｍであり、１枚も２ｎｍ／ｃｍ規格品種として取得することができなかった。仮に粗面の合成石英ガラスブロックの状態で選別を行わず、ブロックを２ｎｍ／ｃｍ規格品種の製造用としていた場合、目的品種の基板を取得することができず、無駄な基板を製造してしまうこととなっていた。
【００４６】
［実施例６］（不良と判定する場合）
縦×横×厚さが１５２ｍｍ×１５２ｍｍ×６．９０ｍｍ、表面の面粗さ（Ｓａ）が１．５μｍである合成石英ガラス板体を用意した。合成石英ガラス板体の対向する１５２ｍｍ×１５２ｍｍの２面について、ＰＥＧを刷毛により満遍なく塗り、光が塗布面から入射し、他方の塗布面から出射する状態とした。続いて波長５４３ｎｍにおけるＰＥＧ塗布面の複屈折率分布を室温（２５℃）で測定した。合成石英ガラス板体の複屈折率分布は後の工程で得られる６インチ基板（１５２×１５２ｍｍ角）の有効範囲（１３２×１３２ｍｍ）に相当する合成石英ガラス板体上の有効範囲内に複屈折率の最大値があることを確認した。なお、この合成石英ガラス板体の複屈折率値は１３２×１３２ｍｍ角内の最大値に１．４８を乗じ、波長１９３ｎｍにおける複屈折率値に換算した。換算後の合成石英ガラス板体の複屈折率の最大値は２．６ｎｍ／ｃｍであった。
【００４７】
その後、ラップ加工工程、硬質ウレタン研磨布と酸化セリウム系研磨剤を用いた両面研磨機を用いた粗研磨工程、スェード系研磨布とコロイダルシリカ系研磨剤を用いた両面研磨機を用いた最終精密研磨工程を経て精密鏡面の６インチ角の厚み６．３５ｍｍの合成石英ガラス基板を得た。
得られた合成石英ガラス基板について、有効範囲（１３２×１３２ｍｍ角）内の複屈折率を測定した。結果、波長１９３ｎｍにおける複屈折率の最大値は、２．５ｎｍ／ｃｍであり、２ｎｍ／ｃｍ規格品種として取得することができなかった。仮に粗面の合成石英ガラス板体の状態で選別を行わず、板体を２ｎｍ／ｃｍ規格品種の製造用としていた場合、目的品種の基板を取得することができず、無駄な基板を製造してしまうこととなっていた。
【図１】
2019077610.tif 000002
【図２】
2019077610.tif 000003